(57)【要約】【課題】【解決手段】印刷方法は、ポリビニルピロリドン又はポリビニルピロリドンのコポリマーを含有するコーティング溶液を、中間転写媒体に塗布するのに、液状アプリケータを用いる。画像は、インクジェット印刷装置を用いて中間転写媒体に印刷される。コーティング溶液は、有機溶媒であって好ましくはグリコール溶媒又はジオール溶媒を含有する。好適な溶媒は、トリメチレングリコール、ジエチレングリコール、プロピレングリコール、ジプロピレングリコール、トリプロピレングリコール、１，２ブタンジオール、２ピロリドン、ガンマブチロラクトン及びグリセロールを含む。コーティング溶液は、０．０１〜１０ｍｇ／ｃｍ２の量で塗布される。コーティング溶液は、０．０１〜２０重量％のポリビニルピロリドン又はポリビニルピロリドンのコポリマーと、５〜９５重量％の水を含有していてもよい。更に好ましくは、コーティング溶液は、０．０１〜１５重量％のポリビニルピロリドン又はポリビニルピロリドンのコポリマーと、５〜９５重量％の有機溶媒と、５〜９５重量％の水を含有する。最も好ましくは、コーティング溶液は、２〜８重量％の有機溶媒と、５〜９５重量％の水を含有する。ＰＶＰは、４００，０００よりも大きな分子量、より好ましくは７５０，０００よりも大きな分子量、最も好ましくは８５０，０００〜１，５００，０００の範囲の分子量を有する必要がある。【特許請求の範囲】
【請求項１】
ポリビニルピロリドン又はポリビニルピロリドンのコポリマーを含有するコーティング溶液を中間転写媒体に塗布する段階と、インクジェット印刷装置を用いて、前記中間転写媒体に画像を印刷する段階と、前記画像を最終媒体に転写する段階と、を含む印刷方法。
【請求項２】
前記コーティング溶液が有機溶媒を含有する、請求項１に記載の印刷方法。
【請求項３】
前記コーティング溶液が、グリコール溶媒及びジオール溶媒から成る群から選択される有機溶媒を含有する、請求項１に記載の印刷方法。
【請求項４】
前記コーティング溶液が、トリメチレングリコール、ジエチレングリコール、プロピレングリコール、ジプロピレングリコール、トリプロピレングリコール、１，２ブタンジオール、２ピロリドン、ガンマブチロラクトン及びグリセロールから成る群から選択される溶媒を含有する、請求項１に記載の印刷方法。
【請求項５】
前記コーティング溶液が０．０１〜１０ｍｇ／ｃｍ２の量で塗布される、請求項１に記載の印刷方法。
【請求項６】
前記コーティング溶液が、０．０１〜２０重量％のポリビニルピロリドン又はポリビニルピロリドンのコポリマーを含有する、請求項１に記載の印刷方法。
【請求項７】
前記コーティング溶液が、５０〜９５重量％の有機溶媒と５〜５０重量％の水を更に含有する、請求項６に記載の印刷方法。
【請求項８】
前記コーティング溶液が、０．０１〜１５重量％のポリビニルピロリドン又はポリビニルピロリドンのコポリマーを含有する、請求項１に記載の印刷方法。
【請求項９】
前記コーティング溶液が、５０〜９５重量％の有機溶媒と５〜５０重量％の水を更に含有する、請求項８に記載の印刷方法。
【請求項１０】
前記コーティング溶液が、２〜８重量％のポリビニルピロリドン又はポリビニルピロリドンのコポリマーを含有する、請求項１に記載の印刷方法。
【請求項１１】
前記コーティング溶液が、５０〜９５重量％の有機溶媒と５〜５０重量％の水を更に含有する、請求項１０に記載の印刷方法。
【請求項１２】
前記ポリビニルピロリドン又はポリビニルピロリドンのコポリマーが、４００，０００よりも大きな分子量を有する、請求項１に記載の印刷方法。
【請求項１３】
前記ポリビニルピロリドン又はポリビニルピロリドンのコポリマーが、７５０，０００よりも大きな分子量を有する、請求項１に記載の印刷方法。
【請求項１４】
前記ポリビニルピロリドン又はポリビニルピロリドンのコポリマーが、８５０，０００〜１，５００，０００の範囲の分子量を有する、請求項１に記載の印刷方法。
【請求項１５】
０．０１〜２０重量％のポリビニルピロリドン又はポリビニルピロリドンのコポリマーと、グリコール溶媒及びジオール溶媒から成る群から選択される５〜９５重量％の溶媒と、５〜９５重量％の水と、を含むインクジェット印刷のための、中間転写媒体のコーティング溶液。
【請求項１６】
前記コーティング溶液が、５０〜９５重量％の溶媒と５〜５０重量％の水を含有する、請求項１５に記載のコーティング溶液。
【請求項１７】
前記溶媒が、トリメチレングリコール、ジエチレングリコール、プロピレングリコール、ジプロピレングリコール、トリプロピレングリコール、１，２ブタンジオール、２ピロリドン、ガンマブチロラクトン及びグリセロールから成る群から選択される、請求項１５に記載のコーティング溶液。
【請求項１８】
前記コーティング溶液が、０．０１〜１５重量％のポリビニルピロリドン又はポリビニルピロリドンのコポリマーを含有する、請求項１５に記載のコーティング溶液。
【請求項１９】
前記コーティング溶液が、２〜８重量％のポリビニルピロリドン又はポリビニルピロリドンのコポリマーを含有する、請求項１５に記載のコーティング溶液。
【請求項２０】
前記ポリビニルピロリドン又はポリビニルピロリドンのコポリマーが、４００，０００よりも大きな分子量を有する、請求項１５に記載のコーティング溶液。
【請求項２１】
前記ポリビニルピロリドン又はポリビニルピロリドンのコポリマーが、７５０，０００よりも大きな分子量を有する、請求項１５に記載のコーティング溶液。
【請求項２２】
前記ポリビニルピロリドン又はポリビニルピロリドンのコポリマーが、８５０，０００〜１，５００，０００の範囲の分子量を有する、請求項１５に記載のコーティング溶液。
【請求項２３】
凝集剤を更に含有する、請求項１５に記載のコーティング溶液。
【請求項２４】
前記コーティング溶液が、０．１重量％〜１０重量％の凝集剤を含有する、請求項１５に記載のコーティング溶液。
【請求項２５】
０．０１〜２０重量％のポリビニルピロリドン又はポリビニルピロリドンのコポリマーと、グリコール溶媒及びジオール溶媒から成る群から選択される５〜９５重量％の溶媒と、５〜９５重量％の水と、０．１〜１０重量％の凝集剤とを含む、インクジェット印刷のための、中間転写媒体のコーティング溶液。
【請求項２６】
前記コーティング溶液が、０．５〜５．０重量％の凝集剤を含有する、請求項２５に記載のコーティング溶液。
【請求項２７】
前記凝集剤が、多価の酸及び塩から成る群から選択される、請求項２５に記載のコーティング溶液。
【請求項２８】
前記凝集剤が、クエン酸、グリコール酸、酒石酸、１，２，３，４−ブタンテトラカルボン酸、グルタル酸、琥珀酸、乳酸、アジピン酸、ＣａＣｌ２、ＡｌＣｌ３及びサリチル酸マグネシウムテトラハイドレートから成る群から選択される、請求項２５に記載のコーティング溶液。
【発明の詳細な説明】
【０００１】
発明の背景
１．発明の分野
本発明は、インクジェット印刷に概ね関する。更に詳細には、本発明は、液状コーティング溶液でコーティングされた中間転写媒体へのインクジェット印刷に関する。
【０００２】
２．関連技術の説明
初期のインクジェット・プリンタは、レーザプリンタに対して幾つかの明瞭な利点を有していた。これらの利点は、カラーで印刷できること、ならびに、大きさとコストの利点を有していることであった。しかしながら、次世代のインクジェット・プリンタとしてオフィス環境においてレーザプリンタと競争するためには、印刷速度と印刷品質を高めることが必要である。目標として、毎分２０頁の印刷速度が望まれている。印刷品質に対しては、光学濃度計での測定で１．４の印刷密度と、インチ当り少なくとも６００ドットの解像度が求められている。
【０００３】
これらの目的を達成し、かつ、プリンタのビジネス市場においてレーザプリンタと成功裏に競争するために、インクジェット・ヘッドから中間転写面（例えばドラム）に印刷し、次いで画像を最終媒体（例えば紙）に転写することが提案されてきた。この中間転写タイプの印刷における従来の試みでは、転写効率が劣った結果が得られ、これは、中間転写面に印刷された画像が最終媒体に完全に転写されないということであった。中間転写面に付着した物質の幾らかは、転写後にも残存していた。インクジェット印刷での中間転写媒体の使用における従来の試みでは、光学密度も劣った結果であった。
【０００４】
発明の概要
したがって、インクジェット印刷の速度を増加させることが、本発明の目的である。
【０００５】
インクジェット印刷によって印刷される画像の光学密度を増加させることが、本発明の他の目的である。
【０００６】
最終媒体への転写効率を増加させる中間転写媒体を用いてインクジェット印刷をできるようにすることが、本発明の更に他の目的である。
【０００７】
これら及び他の目的は、ポリビニルピロリドン又はポリビニルピロリドンのコポリマーを含有するコーティング溶液を中間転写媒体に塗布するのに、液状アプリケータを用いる印刷方法を提供することによって達成される。画像は、インクジェット印刷装置を用いて中間転写媒体に印刷される。
【０００８】
コーティング溶液は、有機溶媒であって好ましくはグリコール溶媒又はジオール溶媒を含有する。好適な溶媒は、トリメチレングリコール、ジエチレングリコール、プロピレングリコール、ジプロピレングリコール、トリプロピレングリコール、１，２ブタンジオール、２ピロリドン、ガンマブチロラクトン及びグリセロールを含む。コーティング溶液は、０．０１〜１０ｍｇ／ｃｍ２の量で、好ましくは０．１〜３ｍｇ／ｃｍ２の量で塗布される。コーティング溶液は、０．０１〜２０重量％のポリビニルピロリドン又はポリビニルピロリドンのコポリマーと、５〜９５重量％の有機溶媒と、５〜９５重量％の水を含有していてもよい。更に好ましくは、コーティング溶液は、０．０１〜１５重量％のポリビニルピロリドン又はポリビニルピロリドンのコポリマーと、５〜９５重量％の有機溶媒と、５〜９５重量％の水を含有する。最も好ましくは、コーティング溶液は、２〜８重量％のポリビニルピロリドン又はポリビニルピロリドンのコポリマーと、５〜９５重量％の有機溶媒と、５〜９５重量％の水を含有する。ＰＶＰは、４００，０００よりも大きな分子量、好ましくは７５０，０００よりも大きな分子量、最も好ましくは８５０，０００〜１，５００，０００の範囲の分子量を有する必要がある。
【０００９】
添付の図面を参照しつつ、実施例のみによって説明される好適な実施態様の下記説明を参照することによって、本発明が容易に理解されるであろう。
【００１０】
好適な実施態様の詳細な説明
図１は、本発明の好適な実施態様によるインクジェット・プリンタの側面図である。１つ以上のインクジェット・プリントヘッド１が、ドラムから１ｍｍ以下の距離で、中間移動媒体２（ドラムとして図１に示される）上に取付けられている。図１には４つのプリントヘッドが示されるが、本発明はこれに限定されるものではない。従来のインクジェット・プリントヘッドが、プリンタに使用される。プリントヘッド１に供給されるインクは、比較的多量の湿潤剤を有する。
【００１１】
インクジェット・プリントヘッド１がドラム２の軸に沿って移動する際に、これらは印刷される。これと同時に、ドラム２が回転する。ドラム２を加熱するために、ドラム２のコア内にヒータを設けてもよい。ドラム２は、ステンレス鋼又はアルミニウムのような金属で作られてもよい。これに代わって、ドラムは、ステンレス鋼、アルミニウム又は他の材料で形成され、ゴムで覆われた硬質コアを有していてもよい。
【００１２】
最終媒体（例えば、紙）が、キャビティ３内に保持される。紙は、給紙機構
４によりキャビティ３からドラム２に供給される。給紙機構４から、紙はニップを通ってドラム２と接するように運ばれる。特に、ドラム２と接するように紙を運ぶために搬送ローラー５が用いられる。ローラー５は、固体状、或いは、フォーム状のウレタン、シリコーン又は他のタイプのゴムから形成される。ローラー５とドラム２の間には、大きな圧力は必要ではない。２５ｐｓｉ未満の圧力で十分である。
【００１３】
ドラム２はゴム材料で覆われていてもよい。ポリウレタンが、好適なゴム材料である。液体をキャストしたポリウレタンを用いてもよい。ポリウレタンポリマーのプレポリマーを、ポリエーテル、ポリエステルタイプのポリオール又はアミンベースの硬化剤で硬化してもよい。ゴムの表面エネルギーが液状のコーティング溶液とインクの表面エネルギーに類似し、液状のコーティング溶液（後述）によってゴムの良好な湿潤性が与えられる限り、あらゆるタイプのゴムがドラムを覆うのに用いられる。
【００１４】
インクと液状コーティング溶液の両方によって、ドラムが十分に湿潤化されなけれなならない。液状のコーティング溶液は、ロール・コーティング又は他のタイプの機構６によって、印刷プロセスの間にドラムに塗布される。ドラム２は、時計周り方向に回転する。したがって、ドラム２がプリントヘッド１に届く前に、ロール・コーティング機構６からのコーティング溶液がドラム２に塗布される。液状のコーティング溶液はドラム上に防食層を形成し、この防食層は画像と共に紙に転写される。ドラム上にフィルムを形成することによって、液状のコーティング溶液は紙への転写効率を増加させ、その結果、好ましくは全てのインクがドラムから紙に転写される。コーティング溶液は更に、色インクが互いににじみ出るのを防止する。これらの特性により、コーティング溶液は光学密度を増加させ、画像解像度を向上させる。コーティング溶液は、ドラムを完全に覆い（湿潤化）しなければならない。この目的のために、コーティング溶液とドラムは、同様の表面エネルギーを有する必要がある。通常、ドラムの表面エネルギーは、コーティング溶液の表面エネルギーよりも幾分高い。固体状ドラムの表面エネルギーは、カエルブル（Ｋａｅｌｂｌｅ）の状態式を用いてヤング（Ｙｏｕｎｇ）ドプレの関係に基づいて決定される（Ｊ．Ａｄｈｅｓｉｏｎ， Ｖｏｌ．２，頁６６（１９７０））。液状のコーティング溶液の表面エネルギーは、ドゥノイ（ＤｕＮｕｏｙ）リング（Ｒｉｎｇ）法を用いて決定される。
【００１５】
ポリビニルピロリドン（ＰＶＰ）は、液状のコーティング溶液として非常に良好に作用する。コーティング溶液おいて、ＰＶＰは０．０１〜２０重量％の量で含有されていてもよい。より好ましくは、ＰＶＰは０．０１〜１５重量％の量で含有されており、最も好ましくは、ＰＶＰは２〜８重量％の量で含有されている。分子量は変化することができるが、より高い分子量がより良好な転写効率となる。しかしながら、分子量が非常に高いと、コーティング溶液は粘稠となり、ドラムに塗布するのが困難となる。分子量は４００，０００を超える必要がある。より好ましくは、分子量は７５０，０００を超える必要がある。最も好ましくは、分子量は８５０，０００〜１，５００，０００の範囲内とする必要がある。
【００１６】
ＰＶＰホモポリマーの代わりに、ＰＶＰコポリマーを用いることができる。好適なＰＶＰのリストは、ビニルアセテート、ジメチルアミノプロピルメタクリルアミド、ジメチルアミノエチルメタクリレート、クウォーターナイズドジメチルアミノエチルメタクリレート及びメタクリルアミドプロピルトリメチルアンモニウムクロライドを備えたコポリマーを含む。
【００１７】
ＰＶＰの他に、液状のコーティング溶液は、有機溶媒と水も含有していてもよい。液状のコーティング溶液は、５〜９５重量％の有機溶媒、好ましくは５０〜９５重量％の有機溶媒を含有する。ジオール、グリコール及び他の有機溶媒が、有機溶媒として良好に作用する。ジオール、グリコール及び他の有機溶媒が、有機溶媒として良好に作用する。好適な溶媒は、プロピレングリコール、１，２ブタンジオール、グリセロール、トリメチレングリコール、ジエチレングリコール、ジプロピレングリコール、トリプロピレングリコール、ガンマ−ブチロラクトン及び２ピロリドンを含む。
【００１８】
液状のコーティング溶液に用いられる水は、好ましくは脱イオン化水である。コーティング溶液は、５〜９０重量％の水、好ましくは５〜５０重量％の水を含有していてもよい。
【００１９】
液状のコーティング溶液は、“フロッグ”を形成するための微粒子を結合するために、液体中の固体のディスパージョンに加えられる凝集剤、試薬も含有していてもよい。これらのフロッグは、懸濁微粒子の凝集又は集塊によって液体中に形成される小さな塊りである。インクは、固体状顔料粒子のディスパージョンとして供給される。凝集剤すなわち“フロクタント”は、インク分散剤の影響を妨げる。したがって、フロクタントによって顔料が溶液から析出して凝集する。ドラム又は紙にインクが載ると、フロクタントによって顔料は移動しないように安定化される。フロクタントは、良好な印刷品質を保証すべく粒子を定着させる。
【００２０】
前述のように、ドラム２を加熱するためにドラム２のコア内にヒータが設けられる。ドラム２が加熱されるとインク内の液体は蒸発し、これによってドラム上に顔料が定着する。顔料粒子を溶液から析出させることによって、フロクタントはヒータと同じ目的を達成する。このように、液状のコーティング溶液が凝集剤を含有していれば、ドラム２のコア内にヒータを設ける必要がない。
【００２１】
フロクタントが用いられる場合、液状のコーティング溶液は０．１重量％〜１０重量％のフロクタントを含有していてもよい。より好ましくは、液状のコーティング溶液は０．５重量％〜５重量％のフロクタントを含有していてもよい。好適な凝集剤は、酸と塩を含む。好適な酸は、クエン酸、グリコール酸、酒石酸、１，２，３，４−ブタンテトラカルボン酸、グルタル酸、琥珀酸、乳酸及びアジピン酸のようなカルボン酸を含む。好適な塩は、ＣａＣｌ２、ＡｌＣｌ３及びサリチル酸マグネシウムテトラハイドレートを含む。
【００２２】
前述の成分の他には、液体のコーティング溶液が、フルオロカーボンの界面活性剤を実質的に含有しないことは利点である。このような添加剤は、コーティングの表面エネルギーを大幅に低減させ、かつ、ドラムの湿潤性を劣化させる。
【００２３】
ドラムコーティング溶液は、０．０１〜１０ｍｇ／ｃｍ２の量で、好ましくは０．０１〜３ｍｇ／ｃｍ２の量でドラムに塗布される。ドラムコーティング溶液は、吸上フェルトパッド、３つのロールコーティングシステム、フォームローラー又は他の方法で塗布することができる。ドラムコーティング溶液は、ドラムの印刷面全体を湿潤化しなければならない。
【００２４】
上述のように、インクジェット印刷に用いられるインクは、比較的多量の湿潤剤を含有する。特に、インクは、０．１〜１５重量％の湿潤剤を含有する必要がある。より好ましくは、インクは１〜５重量％の湿潤剤を含有する必要がある。最も好ましくは、インクは２．５〜３．５重量％の湿潤剤を含有する必要がある。湿潤剤の目的は、良好な画像を確実に形成することである。湿潤剤としてジオールとジエーテルを用いてもよい。ジオールとしては、４〜１０個の炭素原子を有する１，２アルキルジオールが適当である。１，２ヘキサンジオールが特に良好に作用することが見出された。ジエーテルとしては、６〜１４個の炭素原子を有するジエーテルアルコールが適当である。ヘキシルカルビトールが特に良好に作用することが見出された。ジオールとジエーテルとを比べると、ジエーテルを用いれば湿潤剤が少なくて済む。例えば、０．０１〜２．５重量％のジエーテルによって、１．０〜５．０重量％のジオールによるのと同じ良好な結果が得られる。
【００２５】
本発明で用いられるインクは、着色剤として有機又は無機の顔料を有する。ここで用いられる用語“着色剤”は、小さな顔料粒子から形成される不溶性の着色剤を意味する。本発明は、顔料のタイプにおいて限定されるものではない。アゾ顔料、多環式顔料、ペリレン顔料、アントラキノン顔料、キナクリドン顔料、ジオキサジン顔料、チオインジゴ顔料、イソインドリノン顔料、キノフタロン顔料、ニトロ顔料、ニトロソ顔料、アニリンブラック及び昼光蛍光顔料のような顔料が、本発明において用いられる。酸化チタン、酸化鉄及びカーボンブラックが、この分野でよく知られた特定の顔料である。
【００２６】
顔料は不溶性なので、通常、ディスパージョン中で安定化される。インクの形成において、顔料／ディスパージョンの混合物が、顔料コンセントレート（“顔料プレミックス”とも言われる）として用いられる。米国特許第５，７１４，５３８号及び５，７１９，２０４号には、本発明で用いるのに適したターポリマーの顔料分散剤が記載される。これら両文献は、参考としてここに挙げられる。顔料／ディスパージョンのコンセントレート（顔料プレミックス）は、水溶性キャリア中に約０．５〜約１０重量％の顔料と、０．２５〜１０重量％のターポリマー分散剤とを含有していてもよい。
【００２７】
顔料プレミックスと湿潤剤に加えて、インクは、バインダ、ならびに、保湿剤、殺生剤及び水の１つ以上を含有していてもよい。インクは、キレート剤、緩衝剤、界面活性剤、バインダ、表面張力緩和剤等のような他の成分を含有していても又は含有していなくてもよい。従来の保湿剤が、水分を吸収又は保持するために用いられる。殺生剤としては、ゼネカ（Ｚｅｎｅｃａ），インク（Ｉｎｃ．）（現在はアベニア（Ａｖｅｎｉａ），インク（Ｉｎｃ．））から商業的に入手可能なＰｒｏｘｅｌ（登録商標）ＧＸＬを用いてもよい。Ｐｒｏｘｅｌ（登録商標）ＧＸＬは、活性成分として１，２ベンズイソチアゾリン−３−オンを含有し、ジプロピレングリコールと水も含有する。
【００２８】
インクの表面エネルギーは、コーティング溶液の表面エネルギーより僅かに小さい必要がある。インクの湿潤剤とドラムのコーティング溶液は、同じ目的を達成するために選ばれる。インクの表面エネルギーとドラムのコーティング溶液の表面エネルギーは、約１０ダイン／ｃｍ以下において異なるべきである。好ましくは、インクの表面エネルギーは、ドラムのコーティング溶液の表面エネルギーより約２〜約９ダイン／ｃｍ小さくすべきである。
【００２９】
実施例
１．実施例１
３重量％のヘキサンジオールを含有するブラック顔料化インクが、インクジェット・プリントヘッドを用いて回転ドラムに塗布された。ドラムの表面は、ポリエーテルポリオールＳｉｍｕｓｏｌ ＴＯＩＥＴＭ（Ｓｅｐｐｉｃ）で硬化されたＡｄｉｐｒｅｎｅ Ｌ４２ＴＭ（ユニロイアル（Ｕｎｉｒｏｙａｌ）ケミカル（Ｃｈｅｍｉｃａｌ））で形成された。ドラムは５０℃の温度に加熱され、１５．１インチ／秒の速度で回転した。回転の間、５重量％のＰＶＰ Ｋ９０ＴＭ（ＩＳＰ）、６０重量％のプロピレングリコール及び３５重量％の脱イオン化水を含むドラムコーティング溶液が、ドラムに塗布された。ドラムから紙に画像が転写された。４５アスカー（Ａｓｋｅｒ）Ｃ（５００ｇ）硬度を有するシリコーンフォームのローラーが、転写ローラーとして用いられた。上述のシステムによって、１．４の光学密度を有するブラック画像が形成された。画像の解像度は、インチ当り６００ドットであった。毎分２０頁が、このシステムによって描かれた。
【００３０】
２．実施例２
４重量％のヘキサンジオールを含有する顔料化されたブラックインクが、インクジェット・プリントヘッドを用いて回転ドラムに塗布された。ドラムの表面は、ポリエーテルポリオールＳｉｍｕｓｏｌ ＴＯＩＥＴＭ（Ｓｅｐｐｉｃ）で硬化されたＡｄｉｐｒｅｎｅ Ｌ４２ＴＭ（ユニロイアル（Ｕｎｉｒｏｙａｌ）ケミカル（Ｃｈｅｍｉｃａｌ））で形成された。ドラムは３０℃の温度に加熱され、１５．１インチ／秒の速度で回転した。回転の間、５重量％のＰＶＰ Ｋ１２０ＴＭ（ＩＳＰ）、５０重量％のトリプロピレングリコール及び４５重量％の脱イオン化水を含むドラムコーティング溶液が、ドラムに塗布された。ドラムから紙に画像が転写された。転写ロールとしてアルミニウム転写ロールが用いられた。上述のシステムによって、１．４の光学密度を有するブラック画像が形成された。画像の解像度は、インチ当り６００ドットであった。１００％のインク転写効率が達成された。
【００３１】
３．実施例３
４重量％のヘキサンジオールを含有する顔料化されたブラックインクが、インクジェット・プリントヘッドを用いて回転ドラムに塗布された。ドラムの表面は、ポリエーテルポリオールＳｉｍｕｓｏｌ ＴＯＩＥＴＭ（Ｓｅｐｐｉｃ）で硬化されたＡｄｉｐｒｅｎｅ Ｌ４２ＴＭ（ユニロイアル（Ｕｎｉｒｏｙａｌ）ケミカル（Ｃｈｅｍｉｃａｌ））で形成された。ドラムは５０℃の温度に加熱され、１５．１インチ／秒の速度で回転した。回転の間、５重量％のＰＶＰ Ｋ１２０ＴＭ（ＩＳＰ）、７５重量％の１，２プロパンジオール及び２０重量％の脱イオン化水を含むドラムコーティング溶液が、ドラムに塗布された。ドラムから紙に画像が転写された。転写ロールとしてアルミニウム転写ロールが用いられた。上述のシステムによって、１．４の光学密度を有するブラック画像が形成された。画像の解像度は、インチ当り６００ドットであった。１００％のインク転写効率が達成された。
【００３２】
４．実施例４
４重量％のヘキサンジオールを含有する顔料化されたブラックインクが、インクジェット・プリントヘッドを用いて回転ドラムに塗布された。ドラムの表面は、ポリエーテルポリオールＳｉｍｕｓｏｌ ＴＯＩＥＴＭ（Ｓｅｐｐｉｃ）で硬化されたＡｄｉｐｒｅｎｅ Ｌ４２ＴＭ（ユニロイアル（Ｕｎｉｒｏｙａｌ）ケミカル（Ｃｈｅｍｉｃａｌ））で形成された。ドラムは５０℃の温度に加熱され、１５．１インチ／秒の速度で回転した。回転の間、５重量％のＰＶＰコポリマーであってＣｏｐｏｌｙｍｅｒ ８４５ＴＭ（ＩＳＰ）（水中において２０重量％のコポリマーとして供給される）、５０重量％のトリプロピレングリコール及び４５重量％の脱イオン化水を含むドラムコーティング溶液が、ドラムに塗布された。ドラムから紙に画像が転写された。転写ロールとしてアルミニウム転写ロールが用いられた。上述のシステムによって、１．４の光学密度を有するブラック画像が形成された。画像の解像度は、インチ当り６００ドットであった。１００％のインク転写効率が達成された。
【００３３】
５．実施例５
３重量％のヘキサンジオールを含有する顔料化されたブラックインクが、インクジェット・プリントヘッドを用いて回転ドラムに塗布された。ドラムの表面は、ポリエーテルポリオールＳｉｍｕｓｏｌ ＴＯＩＥＴＭ（Ｓｅｐｐｉｃ）で硬化されたＡｄｉｐｒｅｎｅ Ｌ４２ＴＭ（ユニロイアル（Ｕｎｉｒｏｙａｌ）ケミカル（Ｃｈｅｍｉｃａｌ））で形成された。ドラムは５０℃の温度に加熱され、１５．１インチ／秒の速度で回転した。回転の間、３重量％のＰＶＰ Ｋ９０ＴＭ（ＩＳＰ）、７７重量％の１，２プロパンジオール及び２０重量％の脱イオン化水を含むドラムコーティング溶液が、ドラムに塗布された。ドラムから紙に画像が転写された。転写ロールとしてアルミニウム転写ロールが用いられた。上述のシステムによって、１．４の光学密度を有するブラック画像が形成された。画像の解像度は、インチ当り６００ドットであった。１００％のインク転写効率が達成された。
【００３４】
６．実施例６
３重量％のヘキサンジオールを含有するブラック、シアン、イエロー又はマゼンタの顔料化されたブラックインクが、インクジェット・プリントヘッドを用いて回転ドラムに塗布された。ドラムの表面は、ポリエーテルポリオールＳｉｍｕｓｏｌ ＴＯＩＥＴＭ（Ｓｅｐｐｉｃ）で硬化されたＡｄｉｐｒｅｎｅ Ｌ４２ＴＭ（ユニロイアル（Ｕｎｉｒｏｙａｌ）ケミカル（Ｃｈｅｍｉｃａｌ））で形成された。ドラムは加熱されなかった。しかしながら、ドラムは１５．１インチ／秒の速度で回転した。回転の間、５重量％のＰＶＰ Ｋ９０ＴＭ（ＩＳＰ）、５重量％のクエン酸凝集剤、４０重量％のトリプロピレングリコール、３０重量％のプロピレングリコール及び２０重量％の脱イオン化水を含むドラムコーティング溶液が、ドラムに塗布された。ドラムから紙に画像が転写された。転写ロールとしてＰＦＡ袖付きシリコーンフォームが用いられた。上述のシステムではドラムを加熱する必要がなく、良好な光学密度と解像度とを有する画像が形成された。
【００３５】
好適な実施態様に関して本発明を説明したが、上記において概述した原理内での修正は当業者に明白であることが理解されるであろう。
【図面の簡単な説明】
【図１】
本発明の好適な実施態様によるインクジェット・プリンタの側面図である。
【図１】
2004537434.tif 000002
【国際公開パンフレット】
2004537434.tif 000003
2004537434.tif 000004
2004537434.tif 000005
2004537434.tif 000006
2004537434.tif 000007
2004537434.tif 000008
2004537434.tif 000009
2004537434.tif 000010
2004537434.tif 000011
2004537434.tif 000012
2004537434.tif 000013
2004537434.tif 000014
2004537434.tif 000015
2004537434.tif 000016
2004537434.tif 000017
2004537434.tif 000018
【国際公開パンフレット（コレクトバージョン）】
2004537434.tif 000019
【国際調査報告】
2004537434.tif 000020
2004537434.tif 000021